(57)【要約】 【課題】ネマチック液晶組成物の提供。【解決手段】  式（１）において、Ｒは、ＣｎＨ２ｎ＋１Ｏ、ＣｎＨ２ｎ＋１、ＣｎＨ２ｎ＋１Ｓ及びＣｎＨ２ｎ−１で構成されたグループのうち、選択されたいずれかの一つである。ｎは１乃至１５の整数である。Ａは例えば下式（２）であり、ａは０または１である。Ｂは例えば−ＣＨ２ＣＨ２−であり、ｂは０または１である。Ｄは例えば下式（３）であり、ｄは０または１である。Ｘは、Ｈ、Ｆ、Ｃｌ、Ｂｒ、ＮＣＳ、ＣＮのいずれかである。Ｙは、ＮＣＳ、ＳＣＮ、Ｆのいずれかである。【化１】2005029798.tif 000085          ・・・(１)【化２】2005029798.tif 000086          ・・・（２）【化３】2005029798.tif 000087          ・・・（３）【特許請求の範囲】
【請求項１】
下記式（１）で表示される化合物及びホスト混合物を含むネマチック液晶組成物；
【化１】
2005029798.tif 000046
・・・(１)
前記式（１）において、Ｒは、ＣｎＨ２ｎ＋１Ｏ、ＣｎＨ２ｎ＋１、ＣｎＨ２ｎ＋１Ｓ及びＣｎＨ２ｎ−１で構成されたグループのうち、選択されたいずれかの一つであり、この時、ｎは１乃至１５の整数；
Ａは下式（２）〜（５）からなるグループのうち、選択されたいずれかの一つであり、この時ａは０または１；
【化２】
2005029798.tif 000047
・・・（２）
【化３】
2005029798.tif 000048
・・・（３）
【化４】
2005029798.tif 000049
・・・（４）
【化５】
2005029798.tif 000050
・・・（５）
Ｂは、下式（６）〜（９）からなるグループのうち、選択されたいずれかの一つであり、この時ｂは０または１；
−ＣＨ２ＣＨ２−    ・・・（６）
−Ｃ＝Ｃ−         ・・・（７）
−Ｃ≡Ｃ−          ・・・（８）
【化６】
2005029798.tif 000051
・・・（９）
Ｄは、下式（１０）〜（１７）で構成されたグループのうち、選択されたいずれかの一つであり、この時ｄは０または１；
【化７】
2005029798.tif 000052
・・・（１０）
【化８】
2005029798.tif 000053
・・・（１１）
【化９】
2005029798.tif 000054
・・・（１２）
【化１０】
2005029798.tif 000055
・・・（１３）
【化１１】
2005029798.tif 000056
・・・（１４）
−ＣＨ２ＣＨ２−  ・・・（１５）
−Ｃ＝Ｃ−      ・・・（１６）
−Ｃ≡Ｃ−      ・・・（１７）
Ｘは、Ｈ、Ｆ、Ｃｌ、Ｂｒ、ＮＣＳ及びＣＮからなるグループのうち、選択されたいずれかの一つ；
Ｙは、ＮＣＳ、ＳＣＮ及びＦからなるグループのうち、選択されたいずれかの一つである。
【請求項２】
前記液晶組成物全体を基準として前記式１で表示される化合物を約１乃至９０重量％及び前記ホスト混合物を約１０乃至９９重量％含むことを特徴とする請求項１記載のネマチック液晶組成物。
【請求項３】
前記ホスト混合物は下記式（１８）乃至（３１）の混合物を含むことを特徴とする請求項１記載のネマチック液晶組成物；ここで下記式（１８）〜（３１）のうち、Ｒ１はメチル基、Ｒ２はエチル基、Ｒ２ｄはビニル基、Ｒ３はプロピル基、Ｒ３ｄはアリル基、Ｒ５はペンチル基を示す。
【化１２】
2005029798.tif 000057
・・・（１８）
【化１３】
2005029798.tif 000058
・・・（１９）
【化１４】
2005029798.tif 000059
・・・（２０）
【化１５】
2005029798.tif 000060
・・・（２１）
【化１６】
2005029798.tif 000061
・・・（２２）
【化１７】
2005029798.tif 000062
・・・（２３）
【化１８】
2005029798.tif 000063
・・・（２４）
【化１９】
2005029798.tif 000064
・・・（２５）
【化２０】
2005029798.tif 000065
・・・（２６）
【化２１】
2005029798.tif 000066
・・・（２７）
【化２２】
2005029798.tif 000067
・・・（２８）
【化２３】
2005029798.tif 000068
・・・（２９）
【化２４】
2005029798.tif 000069
・・・（３０）
【化２５】
2005029798.tif 000070
・・・（３１）
【請求項４】
前記ホスト混合物は、下記式（１８）〜（２４）及び（３２）〜（３８）の化合物を含むことを特徴とする請求項１記載のネマチック液晶組成物；ここで下記式（１８）〜（２４）及び（２８）〜（３４）のうち、Ｒ１はメチル基、Ｒ２はエチル基、Ｒ２ｄはビニル基、Ｒ３はプロピル基、Ｒ３ｄはアリル基、Ｒ５はペンチル基を示す。
【化２６】
2005029798.tif 000071
・・・（１８）
【化２７】
2005029798.tif 000072
・・・（１９）
【化２８】
2005029798.tif 000073
・・・（２０）
【化２９】
2005029798.tif 000074
・・・（２１）
【化３０】
2005029798.tif 000075
・・・（２２）
【化３１】
2005029798.tif 000076
・・・（２３）
【化３２】
2005029798.tif 000077
・・・（２４）
【化３３】
2005029798.tif 000078
・・・（２８）
【化３４】
2005029798.tif 000079
・・・（２９）
【化３５】
2005029798.tif 000080
・・・（３０）
【化３６】
2005029798.tif 000081
・・・（３１）
【化３７】
2005029798.tif 000082
・・・（３２）
【化３８】
2005029798.tif 000083
・・・（３３）
【化３９】
2005029798.tif 000084
・・・（３４）
【請求項５】
ツイストネマチック（ＴＮ）液晶表示装置に使用されることを特徴とする請求項１記載のネマチック液晶組成物。
【請求項６】
スーパーツイストネマチック（ＳＴＮ）液晶表示装置に使用されることを特徴とする請求項１記載のネマチック液晶組成物。
【請求項７】
薄膜トランジスタ（ＴＦＴ）ツイストネマチック（ＴＮ）液晶表示装置に使用されることを特徴とする請求項１記載のネマチック液晶組成物。
【請求項８】
ＩＰＳ（ｉｎ  ｐｌａｎｅ  ｓｗｉｔｃｈｉｎｇ）液晶表示装置に使用されることを特徴とする請求項１記載のネマチック液晶組成物。
【請求項９】
ＶＡ（Ｖｅｒｔｉｃａｌｌｙ  ａｌｉｇｎｅｄ）液晶表示装置に使用されることを特徴とする請求項１記載のネマチック液晶組成物。
【発明の詳細な説明】
【技術分野】
【０００１】
本発明は、ネマチック液晶組成物に関する。
【背景技術】
【０００２】
最近、情報処理技術の開発及び情報処理を遂行する情報処理装置の技術開発と共に膨大なデータを短時間内に処理することができるようになった。これと共に、処理されたデータを使用者が認識できるように可視的に表現するために、多様な応用分野にかけて表示装置の開発が共に行われている。
【０００３】
特に、半導体技術の急速な進歩によって各種電子装置の個体化、低電圧及び低電力化と共に電子機器の小型化及び軽量化によって新しい環境に適合した電子表示装置、即ち、薄くて軽いながら低い駆動電圧及び低い消費電力の特徴を有した平板表示（ｐｌａｔ  ｐａｎｅｌ  ｄｉｓｐｌａｙ）装置に対した要求が急激に増大されている。
【０００４】
そのうち、液晶表示装置は低い消費電力及び低い駆動電圧を有しているだけでなく、既存に多い研究が進行されて、陰極線管（ｃａｔｈｏｄｅ  ｒａｙ  ｔｕｂｅ；ＣＲＴ）に近い画像表示をすることができるので、その要求が急増しているし、多様な電子装置に広範囲に使用されている。
【発明の開示】
【発明が解決しようとする課題】
【０００５】
現在、前記液晶表示装置はノートブック（ｎｏｔｅ  ｂｏｏｋ）、モニター及び家庭用ＴＶだけでなく、各種中小型の表示装置に領域を拡大している。特に、家庭用ＴＶに対した研究が活発に進行されているし、ＴＮ（Ｔｗｉｓｔｅｄ  Ｎｅｍａｔｉｃ）、ＩＰＳ（ＣＥ）及びＶＡモードなどが家庭用ＴＶの駆動方式に論じられている。しかし、ＩＰＳ（ＣＥ）及びＶＡモードは広い視野角を有しているという長所があるが、応答速度が遅れて動画像を具現しにくい。また、工程上の収率を確保することが厳しいし、製造原価が多少高い問題点がある。
【０００６】
反面、ＴＮモードは、工程収率確保及び製造原価においては競争力があるが、視野角が狭小であり、応答速度が遅れる問題点がある。
【０００７】
即ち、液晶表示装置に特性を満足させることができる液晶は、応答速度を向上させるために低い粘度特性を有しなければならないし、駆動電圧を低くするために誘電率異方性（Δε）を増加させなければならない。また、広い温度範囲においてネマチック相を有しなければならないし、複屈折率（Δｎ）値が約０．２０（約、２５℃）以上でなければならない。
【０００８】
しかし、一般的なＴＮ、ＩＰＳ及びＶＡモード用ネマチック液晶の応答速度は約２０乃至３０ｍｓであって、円滑な同映像具現のためには更に短縮しなければならない。
【０００９】
視野角に対した補償問題は補償フィルムなどの開発で次第に改善されているが、応答速度は液晶そのものの問題点として液晶の開発が望まれている。
【００１０】
また、既存のＣＲＴのような性能を有するように液晶表示装置を利用して高輝度の表示を実現させるためにはバックライトの光量を増加させなければならない。これによって、バックライトの管電流などによって高い熱が発生する。
【００１１】
一般的に液晶表示装置は、電極が形成された二枚の基板の間に液晶を注入して製作され、電極が形成された二枚の基板に外部から電圧を印加することで、基板の間に存在する液晶が外部光源を選択的に透過または遮断してデータを可視的に表示する装置である。この時、バックライトは前記液晶と非常に近接して直接的に光が伝達されるようになる。従って、前記バックライトの管電流によって発生した熱はすぐ液晶表示装置の液晶に伝達されるようになる。
【００１２】
従って、高い相転移温度を有する液晶が必要である。しかし、現在常用化されているＴＮ、ＩＰＳ及びＶＡモード用ネマチック液晶の相転移温度は約７０乃至８０℃で低いので、高輝度の表示を実現するためには厳しさが伴う。
【００１３】
従って、本発明の目的は高い温度に耐えることができ、応答速度が速いネマチック液晶組成物を提供することにある。
【課題を解決するための手段】
【００１４】
前記目的を達成するために本発明は、下記式（１）で表示される化合物及びホスト混合物を含むネマチック液晶組成物を提供する。
【００１５】
【化１】
2005029798.tif 000002
(１)
前記式（１）において、Ｒは、ＣｎＨ２ｎ＋１Ｏ、ＣｎＨ２ｎ＋１、ＣｎＨ２ｎ＋１Ｓ及びＣｎＨ２ｎ−１で構成されたグループのうち、選択されたいずれかの一つであり、この時、ｎは１乃至１５の整数；
Ａは下式（２）〜（５）からなるグループのうち、選択されたいずれかの一つであり、この時ａは０または１；
【００１６】
【化２】
2005029798.tif 000003
・・・（２）
【００１７】
【化３】
2005029798.tif 000004
・・・（３）
【００１８】
【化４】
2005029798.tif 000005
・・・（４）
【００１９】
【化５】
2005029798.tif 000006
・・・（５）
Ｂは、下式（６）〜（９）からなるグループのうち、選択されたいずれかの一つであり、この時ｂは０または１；
−ＣＨ２ＣＨ２−    ・・・（６）
−Ｃ＝Ｃ−         ・・・（７）
−Ｃ≡Ｃ−          ・・・（８）
【００２０】
【化６】
2005029798.tif 000007
・・・（９）
Ｄは、下式（１０）〜（１７）で構成されたグループのうち、選択されたいずれかの一つであり、この時ｄは０または１；
【００２１】
【化７】
2005029798.tif 000008
・・・（１０）
【００２２】
【化８】
2005029798.tif 000009
・・・（１１）
【００２３】
【化９】
2005029798.tif 000010
・・・（１２）
【００２４】
【化１０】
2005029798.tif 000011
・・・（１３）
【００２５】
【化１１】
2005029798.tif 000012
・・・（１４）
−ＣＨ２ＣＨ２−  ・・・（１５）
−Ｃ＝Ｃ−      ・・・（１６）
−Ｃ≡Ｃ−      ・・・（１７）
Ｘは、Ｈ、Ｆ、Ｃｌ、Ｂｒ、ＮＣＳ及びＣＮからなるグループのうち、選択されたいずれかの一つ；
Ｙは、ＮＣＳ、ＳＣＮ及びＦからなるグループのうち、選択されたいずれかの一つである。
【００２６】
本発明によるネマチック液晶組成物は、前記液晶組成物全体を基準に約１乃至９０重量％の前記式（１）で表示される化合物及び約１０乃至９９重量％のホスト混合物を含む。前記ネマチック液晶組成物のうち、前記式（１）で表示される化合物の量が１重量％以上であれば希望する効果を達成することができる。また、９０重量％以下であれば応答速度特性を満足させやすい。
【００２７】
前記式（１）で表示される化合物を下記式（１８）〜（３１）の化合物で構成されたホスト混合物と混合することで、液晶組成物を提供する。下記式（１８）〜（３１）のうち、Ｒ１はメチル基、Ｒ２はエチル基、Ｒ２ｄはビニル基、Ｒ３はプロピル基、Ｒ３ｄはアリル基、Ｒ５はペンチル基を示す。
【００２８】
【化１２】
2005029798.tif 000013
・・・（１８）
【００２９】
【化１３】
2005029798.tif 000014
・・・（１９）
【００３０】
【化１４】
2005029798.tif 000015
・・・（２０）
【００３１】
【化１５】
2005029798.tif 000016
・・・（２１）
【００３２】
【化１６】
2005029798.tif 000017
・・・（２２）
【００３３】
【化１７】
2005029798.tif 000018
・・・（２３）
【００３４】
【化１８】
2005029798.tif 000019
・・・（２４）
【００３５】
【化１９】
2005029798.tif 000020
・・・（２５）
【００３６】
【化２０】
2005029798.tif 000021
・・・（２６）
【００３７】
【化２１】
2005029798.tif 000022
・・・（２７）
【００３８】
【化２２】
2005029798.tif 000023
・・・（２８）
【００３９】
【化２３】
2005029798.tif 000024
・・・（２９）
【００４０】
【化２４】
2005029798.tif 000025
・・・（３０）
【００４１】
【化２５】
2005029798.tif 000026
・・・（３１）
また、前記ホスト混合物は、下記式（１８）〜（２４）及び（２８）〜（３４）の化合物を含むことができる。ここで下記式（１８）〜（２４）及び（２８）〜（３４）のうち、Ｒ１はメチル基、Ｒ２はエチル基、Ｒ２ｄはビニル基、Ｒ３はプロピル基、Ｒ３ｄはアリル基、Ｒ５はペンチル基を示す。
【００４２】
【化２６】
2005029798.tif 000027
・・・（１８）
【００４３】
【化２７】
2005029798.tif 000028
・・・（１９）
【００４４】
【化２８】
2005029798.tif 000029
・・・（２０）
【００４５】
【化２９】
2005029798.tif 000030
・・・（２１）
【００４６】
【化３０】
2005029798.tif 000031
・・・（２２）
【００４７】
【化３１】
2005029798.tif 000032
・・・（２３）
【００４８】
【化３２】
2005029798.tif 000033
・・・（２４）
【００４９】
【化３３】
2005029798.tif 000034
・・・（２８）
【００５０】
【化３４】
2005029798.tif 000035
・・・（２９）
【００５１】
【化３５】
2005029798.tif 000036
・・・（３０）
【００５２】
【化３６】
2005029798.tif 000037
・・・（３１）
【００５３】
【化３７】
2005029798.tif 000038
・・・（３２）
【００５４】
【化３８】
2005029798.tif 000039
・・・（３３）
【００５５】
【化３９】
2005029798.tif 000040
・・・（３４）
前記ネマチック液晶組成物は、ツイストネマチック（ＴＮ）液晶表示装置に使用されてもよいし、スーパーツイストネマチック（ＳＴＮ）液晶表示装置に使用されることもできる。また、薄膜トランジスタ（ＴＦＴ）ツイストネマチック（ＴＮ）液晶表示装置に使用されてもよいし、ＩＰＳ（ｉｎ  ｐｌａｎｅ  ｓｗｉｔｃｈｉｎｇ）液晶表示装置に使用されることもできる。さらに、ＶＡ（Ｖｅｒｔｉｃａｌｌｙ  ａｌｉｇｎｅｄ）液晶表示装置に使用されることもできる。
【発明の効果】
【００５６】
本発明を用いれば、相転移温度が高くて応答速度が速いネマチック液晶組成物を実現することができる。
【発明を実施するための最良の形態】
【００５７】
以下、添付した図面を参照して、本発明の望ましい実施例をより詳細に説明する。
【００５８】
まず、本発明の実施例で使用した第１ホスト混合物は、約６．６重量％の前記式（１８）の化合物、約５．４重量％の前記式（１９）の化合物、約２０．８重量％の前記式（２０）の化合物、約４．１重量％の前記式（２１）の化合物を含み、約１１．０７重量％の前記式（２２）の化合物、約２．５重量％の前記式（２３）の化合物、約２．５重量％の前記式（２４）の化合物を含み、約３．４重量％の前記式（２５）の化合物、約９重量％の前記式（２６）の化合物、約９．４重量％の前記式（２７）の化合物を含み、約８．６６重量％の前記式（２８）の化合物、約８重量％の前記式（２９）の化合物、約３．６重量％の前記式（３０）の化合物及び約４．９７重量％の前記式（３１）の化合物を含む。
【００５９】
実施例１
下記式（１−１）で表示される化合物約７重量％及び第１ホスト混合物約９３重量％を混合して液晶組成物を製造した。
【００６０】
【化４０】
2005029798.tif 000041
・・・(１−１)
前記液晶組成物の液晶上で、等方性液体状に相転移する温度であるＴＮＩは約８７．９℃であった。また、複屈折率（Δｎ）は約０．０９０９であって、誘電率異方性（Δε）は約６．１（約、２０℃）であった。
【００６１】
この時、前記式（１−１）で表示される化合物のｍ．ｐは約９７．８℃であり、ＴＮＩは約１９２．５℃であった。また、前記式（１−１）で表示される化合物の複屈折率（Δｎ）は約０．３０２であって、誘電率異方性（Δε）は約１２であった。
【００６２】
実施例２
前記式（１−１）で表示される化合物約１７重量％及び第１ホスト混合物約８３重量％を混合して液晶組成物を製造した。
【００６３】
前記液晶組成物のＴＮＩは約９６℃であった。また、複屈折率（Δｎ）は約０．１１５であって、誘電率異方性（Δε）は約６．６８（約、２０℃）であった。
【００６４】
この時、前記式（１−１）で表示される化合物のｍ．ｐは約９７．８℃であり、ＴＮＩは約１９２．５℃であった。また、前記式（１−１）で表示される化合物の複屈折率（Δｎ）は、約０．３０２であって、誘電率異方性（Δε）は約１２であった。
【００６５】
実施例３
前記式（１−１）で表示される化合物約３０重量％及び第１ホスト混合物約７０重量％を混合して液晶組成物を製造した。
【００６６】
前記液晶組成物ＴＮＩは約１１３．８℃であった。また、複屈折率（Δｎ）は約０．１４３１であって、誘電率異方性（Δε）は約７．５（約、２０℃）であった。
【００６７】
この時、前記式（１−１）で表示される化合物のｍ．ｐは約９７．８℃であり、ＴＮＩは約１９２．５℃であった。また、前記式（１−１）で表示される化合物の複屈折率（Δｎ）は約０．３０２であって、誘電率異方性（Δε）は約１２であった。
【００６８】
実施例４
下記式（１−２）で表示される化合物約７重量％及び第１ホスト混合物約９３重量％を混合して液晶組成物を製造した。
【００６９】
【化４１】
2005029798.tif 000042
(１−２)
前記液晶組成物のＴＮＩは約９０．３℃であった。また、複屈折率（Δｎ）は約０．０８９９であって、誘電率異方性（Δε）は約６．３（約、２０℃）であった。
【００７０】
この時、前記式（１−２）で表示される化合物のｍ．ｐは約１０９．７℃であり、ＴＮＩは約２２７．６℃であった。また、前記式（１−１）で表示される化合物の複屈折率（Δｎ）は約０．２８８であって、誘電率異方性（Δε）は約１４．７であった。
【００７１】
実施例５
前記式（１−２）で表示される化合物約１７重量％及び第１ホスト混合物約８３重量％を混合して液晶組成物を製造した。前記液晶組成物のＴＮＩは約１０３．５℃であった。また、複屈折率（Δｎ）は約０．１１５であって、誘電率異方性（Δε）は約７．１４（約、２０℃）であった。
【００７２】
この時、前記式（１−２）で表示される化合物のｍ．ｐは約１０９．７℃であり、ＴＮＩは約２２７．６℃であった。また、前記式（１−２）で表示される化合物の複屈折率（Δｎ）は約０．２８８であって、誘電率異方性（Δε）は約１４．７であった。
【００７３】
実施例６
前記式（１−２）で表示される化合物約３０重量％及び第１ホスト混合物約７０重量％を混合して液晶組成物を製造した。前記液晶組成物のＴＮＩは約１２４．３℃であった。また、複屈折率（Δｎ）は約０．１３８９であって、誘電率異方性（Δε）は約８．４（約、２０℃）であった。
【００７４】
この時、前記式（１−２）で表示される化合物のｍ．ｐは約１０９．７℃であり、ＴＮＩは約２２７．６℃であった。また、前記式（１−２）で表示される化合物の複屈折率（Δｎ）は約０．２８８であって、誘電率異方性（Δε）は約１４．７であった。
【００７５】
実施例７
下記式（１−３）で表示される化合物である約１７．７重量％及び第１ホスト混合物約８２．３重量％を混合して液晶組成物を製造した。
【００７６】
【化４２】
2005029798.tif 000043
（１−３）
前記液晶組成物のＴＮＩは約１０１．５℃であった。また、複屈折率（Δｎ）は約０．１１１であって、誘電率異方性（Δε）は約６．６５（約、２０℃）であった。
【００７７】
前記式（１−３）で表示される化合物のｍ．ｐは約８７．４℃であり、ＴＮＩは約２１５℃であった。また、前記式（１−３）で表示される化合物の複屈折率（Δｎ）は約０．２７４であって、誘電率異方性（Δε）は約１１．５であった。
【００７８】
実施例８
下記式（１−４）で表示される化合物約７重量％及び第１ホスト混合物約９３重量％を混合して液晶組成物を製造した。
【００７９】
【化４３】
2005029798.tif 000044
（１−４）
前記液晶組成物のＴＮＩは約８９．５℃であった。また、複屈折率（Δｎ）は約０．０８９９であって、誘電率異方性（Δε）は約６．１（約、２０℃）であった。
【００８０】
前記式（１−４）で表示される化合物のｍ．ｐは約９０℃でり、ＴＮＩは約２１６℃であった。また、前記式（１−４）で表示される化合物の複屈折率（Δｎ）は約０．２７４であって、誘電率異方性（Δε）は約１２．１であった。
【００８１】
実施例９
前記式（１−４）で表示される化合物約１７重量％及び第１ホスト混合物約８３重量％を混合して液晶組成物を製造した。
【００８２】
前記液晶組成物のＴＮＩは約１０２℃であった。また、複屈折率（Δｎ）は約０．１１１であって、誘電率異方性（Δε）は約６．４１（約、２０℃）であった。
【００８３】
この時、前記式（１−４）で表示される化合物のｍ．ｐは約９０℃であり、ＴＮＩは約２１６℃であった。また、前記式（１−４）で表示される化合物の複屈折率（Δｎ）は約０．２７４であって、誘電率異方性（Δε）は約１２．１であった。
【００８４】
実施例１０
前記式（１−４）で表示される化合物約３０重量％及び第１ホスト混合物約７０重量％を混合して液晶組成物を製造した。
【００８５】
前記液晶組成物のＴＮＩは約１２０．８℃であった。また、複屈折率（Δｎ）は約０．１３４７であって、誘電率異方性（Δε）は約７．６（約、２０℃）であった。
【００８６】
この時、前記式（１−４）で表示される化合物のｍ．ｐは約９０℃であり、ＴＮＩは約２１６℃であった。また、前記式（１−４）で表示される化合物の複屈折率（Δｎ）は約０．２７４であって、誘電率異方性（Δε）は約１２．１であった。
【００８７】
実施例１１
全体組成物を基準に約６．３重量％前記式（１８）で表示される化合物、約５．２重量％の前記式（１９）で表示される化合物、約２０．１重量％の前記式（２０）で表示される化合物、約４．４重量％の前記式（２１）で表示される化合物を含み、約６．８重量％の前記式（２９）で表示される化合物、約２．４重量％の前記式（２４）で表示される化合物、約２．９重量％の前記式（３１）で表示される化合物を含み、約３．３重量％の前記式（３２）で表示される化合物、約８．７重量％の前記式（３３）で表示される化合物、約９．１重量％の前記式（３４）で表示される化合物を含み、約２．９重量％の前記式（２３）で表示される化合物、約７．２重量％の前記式（２８）で表示される化合物、約２．３重量％の前記式（３０）で表示される化合物を含み、約１０．２重量％の前記式（２２）で表示される化合物を含み、約４重量％の前記式（１−１）で表示される化合物及び約４．２重量％の前記式（１−２）で表示される化合物を含む液晶組成物を製造した。
【００８８】
前記液晶組成物のＴＮＩは約８９℃であった。また、複屈折率（Δｎ）は約０．０９４であって、誘電率異方性（Δε）は約６．３（約、２０℃）であった。
【００８９】
比較実施例１
前記第１ホスト混合物で構成された液晶組成物を製造した。前記液晶組成物のｍ．ｐは約−３０℃であり、ＴＮＩは約８０℃であった。また、複屈折率（Δｎ）は約０．０７５であって、誘電率異方性（Δε）は約５．６３であった。
【００９０】
液晶組成物の特性評価
前記比較実施例１、実施例２、実施例５、実施例７、実施例９及び実施例１１によって製造された素子の応答速度、しきい電圧及び電圧保持率を評価した。その結果を表１に示す。
【００９１】
【表１】
2005029798.tif 000045
表１を参照すると、しきい電圧及び電圧保持率が全体的に類似の様相を示したが、実施例２によって製造された素子の応答速度が一番速いことに示された。前記比較実施例１によって製造された素子は一般的に使用している液晶組成物を使用して製造したものであって、前記比較実施例１の応答速度に比べて本発明の化合物を含む液晶組成物の応答速度は約４ｍｓ以上速い。
【００９２】
また、前記実施例２の素子を製造するために使用された液晶組成物のＴＮＩは約９６℃であって、前記温度は一般的に使用されている液晶組成物である比較実施例１の相転移温度が約８０℃であることに比べて約１５℃以上高いことが示された。
【００９３】
本発明の化合物のＴＮＩは約１９０乃至２２０℃であった。反面、前記比較実施例１において、ＴＮＩは約８０℃であった。従って、本発明の化合物の相転移温度が約２倍以上高いことに示された。また、複屈折率は約０．２以上であることで広い温度でネマチック相を構成することができたし、誘電率異方性は約１０以上であることで駆動電圧を低くすることができた。
【００９４】
結果的に、前記実施例１乃至１０を参照すると、本発明によって製造された化合物の含量を増加させるほど液晶組成物のＴＮＩは増加することに示された。
【００９５】
このように、ネマチック液晶組成物用化合物は、複屈折率及び誘電率異方性が大きくて、相転移温度が高くて応答速度が速いことが示された。従って、高輝度の液晶表示装置を具現するために、バックライトから高い熱が前記液晶に提供されても液晶の特性を均一に維持することができる。
【００９６】
すなわち、本発明の化合物を利用して液晶組成物として使用することで、液晶組成物の相転移温度を上昇させることができ、応答速度を向上させることができる。また、複屈折率及び誘電率異方性を増加させて高輝度の液晶表示装置を提供することができる。
【００９７】
前記液晶表示装置は、ツイストネマチック（Ｔｗｉｓｔｅｄ  Ｎｅｍａｔｉｃ）液晶表示装置、スーパーツイストネマチック（Ｓｕｐｅｒ  Ｔｗｉｓｔｅｄ  Ｎｅｍａｔｉｃ）液晶表示装置、薄膜トランジスタツイストネマチック（Ｔｈｉｎ  Ｆｉｌｍ  Ｔｒａｎｓｉｓｔｏｒ−Ｔｗｉｓｔｅｄ  Ｎｅｍａｔｉｃ）液晶表示装置、ＩＰＳ（Ｉｎ  Ｐｌａｎｅ  Ｓｗｉｔｃｈｉｎｇ）液晶表示装置及びＶＡ（ｖｅｒｔｉｃａｌ  ａｌｉｇｎ）モードの液晶表示装置などであることができる。
【産業上の利用可能性】
【００９８】
本発明の化合物を利用して液晶組成物として使用することで、液晶組成物の相転移温度を上昇させることができ、応答速度を向上させることができる。また、複屈折率及び誘電率異方性を増加させて高輝度の液晶表示装置を提供することができる。
【００９９】
従って、優秀な性能を有する液晶表示装置を提供することができる。
【０１００】
以上、本発明の実施例によって詳細に説明したが、本発明はこれに限定されず、本発明が属する技術分野において通常の知識を有するものであれば本発明の思想と精神を離れることなく、本発明を修正または変更できる。